(57)【要約】  本発明は、鉱油及び合成油から選ばれる少なくとも１種の潤滑油基油と、グリース組成物全量を基準として、増ちょう剤１〜４０質量％と、アルケニルコハク酸イミド０．５〜１５質量％と、を含有し、部材の少なくとも１つが非鉄金属である潤滑部位に用いられるグリース組成物を提供する。本発明のグリース組成物によれば、非鉄金属を有する摺動部に高荷重を掛けて極圧条件下で摺動させた場合であっても、かじり（焼付き）及び摩耗を十分に抑制することができ、高水準の摺動特性を達成することが可能となる。【特許請求の範囲】
【請求項１】
鉱油及び合成油から選ばれる少なくとも１種の潤滑油基油と、グリース組成物全量を基準として、増ちょう剤１〜４０質量％と、アルケニルコハク酸イミド０．５〜１５質量％と、を含有し、部材の少なくとも１つが非鉄金属である潤滑部位に用いられるグリース組成物。
【請求項２】
前記アルケニルコハク酸イミドが、ホウ素を含有しないアルケニルコハク酸イミド、並びに、ホウ素含有量が、ホウ素含有アルケニルコハク酸イミド全量を基準として、０を超え１．０質量％以下であるホウ素含有アルケニルコハク酸イミドから選択される少なくとも１種である、請求項１に記載のグリース組成物。
【請求項３】
前記コハク酸イミド化合物が重量平均分子量２０００以下のポリブテニル基を有する、請求項１又は２に記載のグリース組成物。
【請求項４】
前記非鉄金属が、アルミニウム、マグネシウム、銅、チタン、ニッケル、クロム、亜鉛、すず、鉛及びチタン並びにこれらの合金から選ばれる少なくとも１種である、請求項１〜３のいずれか一項に記載のグリース組成物。
【請求項５】
前記非鉄金属のビッカース硬さが１５０以下である、請求項１〜４のいずれか一項に記載のグリース組成物。
【請求項６】
部材の少なくとも１つが非鉄金属である潤滑部位に、請求項１〜３のいずれか一項に記載のグリース組成物を接触させる潤滑方法。
【発明の詳細な説明】
【技術分野】
【０００１】
本発明は、潤滑油及びグリース組成物に関し、特に非鉄金属の摩擦部分において良好な耐摩耗性能を有するグリース組成物に関する。
【背景技術】
【０００２】
アルミニウム及びその合金（以下、アルミニウム材ともいう）等の非鉄金属は、強くて熱伝導性の良い軽金属であり、重量節減が重要となる輸送や構造物の分野で汎用されている。【０００３】
従来、非鉄金属を有する摺動部の潤滑に使用されているグリース組成物は、多くの場合、汎用のグリース組成物を転用したものである。しかし、この場合には、十分な摺動特性が得られないのが実情である。【０００４】
そこで、非鉄金属に対する潤滑性を改善する手段として、高級アルコール、脂肪酸エステル、脂肪酸、アルキレングリコールエステル化物、α−オレフィンなどの添加剤の使用が提案されている。これらの添加剤の中でも特に高級アルコール、次いで脂肪酸エステルの潤滑性改善効果が高いと考えられている（特許文献１参照）。
【先行技術文献】
【特許文献】
【０００５】
【特許文献１】特開平８−５３６８５号公報
【発明の概要】
【発明が解決しようとする課題】
【０００６】
しかしながら、上記の添加剤を用いたグリース組成物であっても、非鉄金属を有する摺動部に高荷重を掛けた極圧条件下で摺動させた場合には効果が無く、かじり（焼付き）が生じ摩耗が急激に進行してしまう。【０００７】
また、トリクレジルホスフェート（ＴＣＰ）、あるいはモリブデンジチオカーバメート（ＭｏＤＴＣ）等の有機モリブデン化合物などの添加剤は、鉄材同士を摺動させる際に極圧条件下で焼付き防止効果を示すが、その効果は鉄と添加剤との化学反応に起因するものである。そのため、これらの添加剤を用いても、非鉄金属に対しては化学反応による表面改質がなされず、かじり防止効果が認められない。【０００８】
本発明は、このような実情に鑑みてなされたものであり、非鉄金属を有する摺動部に高荷重を掛けて極圧条件下で摺動させた場合であっても、かじり（焼付き）及び摩耗を十分に抑制することができ、高水準の摺動特性を達成することが可能なグリース組成物を提供することを目的とする。
【課題を解決するための手段】
【０００９】
上記課題を解決するために、本発明は、鉱油及び合成油から選ばれる少なくとも１種の潤滑油基油と、グリース組成物全量を基準として、増ちょう剤１〜４０質量％と、アルケニルコハク酸イミド０．５〜１５質量％と、を含有し、部材の少なくとも１つが非鉄金属である潤滑部位に用いられるグリース組成物を提供する。【００１０】
本発明におけるアルケニルコハク酸イミドは、ホウ素を含有しないアルケニルコハク酸イミド、並びに、ホウ素含有量が、ホウ素含有アルケニルコハク酸イミド全量を基準として、０を超え１．０質量％以下であるホウ素含有アルケニルコハク酸イミドから選択される少なくとも１種であることが好ましい。【００１１】
また、上記アルケニルコハク酸イミドは、重量平均分子量２０００以下のポリブテニル基を有することが好ましい。【００１２】
また、上記非鉄金属は、アルミニウム、マグネシウム、銅、チタン、ニッケル、クロム、亜鉛、すず、鉛及びチタン並びにこれらの２種以上の合金から選ばれる少なくとも１種であることが好ましく、アルミニウム、マグネシウム、銅及びチタン並びにこれらの合金から選ばれる少なくとも１種であることがより好ましい。【００１３】
また、上記非鉄金属のビッカース硬さは１５０以下であることが好ましい。本発明の他の態様は、部材の少なくとも１つが非鉄金属である潤滑部位に、上述のグリース組成物を接触させる潤滑方法を提供する。
【発明の効果】
【００１４】
本発明によれば、非鉄金属を有する摺動部に高荷重を掛けて極圧条件下で摺動させた場合であっても、かじり（焼付き）及び摩耗を十分に抑制することができ、高水準の摺動特性を達成することが可能なグリース組成物が提供される。
【発明を実施するための形態】
【００１５】
以下、本発明の好適な実施形態について詳細に説明する。
【００１６】
本実施形態に係るグリース組成物は、鉱油及び合成油から選ばれる少なくとも１種の潤滑油基油と、グリース組成物全量を基準として、増ちょう剤１〜４０質量％と、アルケニルコハク酸イミド０．５〜１５質量％と、を含有する。
【００１７】
潤滑油基油としては、鉱油及び／又は合成油を挙げることができる。鉱油としては、石油精製業の潤滑油製造プロセスで通常行われている方法により得られる、たとえば、原油を常圧蒸留及び減圧蒸留して得られた潤滑油留分を溶剤脱れき、溶剤抽出、水素化分解、溶剤脱ろう、接触脱ろう、水素化精製、硫酸洗浄、白土処理などの処理を１つ以上行って精製したものが挙げられる。
【００１８】
また、合成油としては、ポリブテン、１−オクテンオリゴマー、１−デセンオリゴマー等のポリα−オレフィン又はこれらの水素化物、エチレン−α−オレフィン共重合体；ジトリデシルグルタレート、ジ２−エチルヘキシルアジペート、ジイソデシルアジペート、ジトリデシルアジペート、ジ３−エチルヘキシルセバケート等のジエステル；トリメチロールプロパンカプリレート、トリメチロールプロパンペラルゴネート、ペンタエリスリトール２−エチルヘキサノエート、ペンタエリスリトールペラルゴネートなどのポリオールエステル；アルキルナフタレン；アルキルベンゼン、ポリオキシアルキレングリコール；ポリフェニルエーテル；ジアルキルジフェニルエーテル；シリコーン油；又はこれらの混合物が挙げられる。
【００１９】
増ちょう剤としては、金属石けん、複合金属石けん等の石けん系、；ベントン、シリカゲル、ウレア化合物、ウレア・ウレタン化合物、ウレタン化合物等の非石けん系など、あらゆる増ちょう剤が使用可能である。非石けん系増ちょう剤の内、ウレア化合物またはウレア・ウレタン化合物からなるウレア系増ちょう剤が、構造内に金属を含まず酸化安定性に優れ、また滴点が高く高温でもゲル状を保つことから好ましい。
【００２０】
増ちょう剤の含有量は、グリース組成物全量を基準として、１〜４０質量％であり、好ましくは３〜３０質量％である。増ちょう剤の含有量が１質量％に満たない場合は増ちょう剤としての効果が少ないため十分なグリース状とはならず、また４０質量％を超えるとグリースとして硬くなりすぎて十分な潤滑性能を発揮することができない。
【００２１】
アルケニルコハク酸イミドとしては、炭素数４０〜４００、好ましくは６０〜３５０の直鎖又は分枝状のアルキル基又はアルケニル基を分子中に少なくとも１個有するアルケニルコハク酸イミド化合物を例示することができる。アルキル基又はアルケニル基の炭素数が４０未満の場合は化合物の潤滑油基油に対する溶解性が低下するおそれがあり、一方、アルキル基又はアルケニル基の炭素数が４００を超える場合は、潤滑油組成物の低温流動性が悪化するおそれがある。このアルキル基又はアルケニル基は、直鎖状でも分枝状でもよいが、好ましいものとしては、具体的には、プロピレン、１−ブテン、イソブチレン等のオレフィンのオリゴマーやエチレンとプロピレンのコオリゴマーから誘導される分枝状アルキル基や分枝状アルケニル基等が挙げられる。
【００２２】
本実施形態におけるアルケニルコハク酸イミドとしては、より具体的には、イミド化に際してポリアミンの一端に無水コハク酸が付加した下記一般式（１）で示されるモノタイプアルケニルコハク酸イミド及び／又はポリアミンの両端に無水コハク酸が付加した下記一般式（２）で表されるビスタイプアルケニルコハク酸イミドを挙げることができる。
【化１】
2012133345.tif 000002
【化２】
2012133345.tif 000003
【００２３】
上記一般式（１）及び一般式（２）中、Ｒ１、Ｒ２及びＲ３は、それぞれ独立に炭素数４０〜４００、好ましくは炭素数６０〜３５０の、直鎖若しくは分枝状のアルキル基又はアルケニル基を示す。ａは１〜１０の整数、好ましくは２〜５の整数、ｂは１〜１０の整数、好ましくは２〜５の整数を示す。
【００２４】
本発明においては、コハク酸イミドはモノタイプ、ビスタイプのいずれも使用することができ、含有成分全体の数平均分子量は５００〜１００００が好ましく、より好ましくは１０００〜５０００、さらに好ましくは２０００〜４０００である。コハク酸イミドの重量平均分子量は１０００〜２００００が好ましく、より好ましくは２０００〜１００００、さらに好ましくは３０００〜５０００である。数平均分子量が前記下限値未満であると潤滑油基油に対する溶解性が低下するおそれがあり、また、前記上限値を超えると潤滑油組成物の低温流動性が悪化するおそれがある。また、上記下限値未満および上限値を超えた場合には、摺動時に十分な耐摩耗性が得られない。本発明におけるコハク酸イミドの分子量の測定に関しては、GPC（ゲル浸透クロマトグラフィー）により測定した。
上記一般式（１）、（２）で示されるアルケニルコハク酸イミドにおいて、Ｒ１、Ｒ２及びＲ３で示される基の重量平均分子量は、好ましくは２００〜５０００、より好ましくは５００〜２０００、さらに好ましくは７００〜１５００である。
【００２５】
また、アルケニルコハク酸イミドの窒素含有量は、好ましくは０．５〜５質量％、より好ましくは１〜３質量％である。
【００２６】
アルケニルコハク酸イミドの製法は特に制限はなく、例えば、炭素数４０〜４００のアルキル基又はアルケニル基を有する化合物を、無水マレイン酸と１００〜２００℃で反応させて得たアルキルコハク酸又はアルケニルコハク酸をポリアミンと反応させることにより得られる。
【００２７】
ポリアミンとしては、ジエチレントリアミン、トリエチレンテトラミン、テトラエチレンペンタミン、ペンタエチレンヘキサミンが例示できる。
【００２８】
ホウ素含有アルケニルコハク酸イミドは、上記一般式（１）及び一般式（２）で示されるアルケニルコハク酸イミドに、ホウ酸、ホウ酸塩又はホウ酸エステル等のホウ素化合物を作用させることにより得ることができる。ホウ酸としては、例えば、オルトホウ酸、メタホウ酸又はテトラホウ酸が挙げられる。
【００２９】
本実施形態におけるコハク酸イミド化合物としては、ホウ素を含有しているもの、含有しないものいずれでも使用することができるが、耐焼付き性の点からはホウ素を含有しないアルケニルコハク酸イミドが好ましく、ホウ素含有アルケニルコハク酸イミドを配合する場合のホウ素含有量は、ホウ素含有アルケニルコハク酸イミド全量を基準として、０質量％を超え１．０質量％以下、好ましくは０質量％を超え０．５質量％以下、より好ましくは０質量％を超え０．０２５質量％以下である。ホウ素量が１．０質量％を超えると、アルミニウム材料の耐焼付き性が不十分となる恐れがある。
【００３０】
アルケニルコハク酸イミドの含有量は、グリース組成物全量を基準として、０．５〜１５質量％であり、好ましくは１．５〜１０質量％である。アルケニルコハク酸イミドの含有量が０．５質量％未満ではアルケニルコハク酸イミドの添加効果が十分発揮されず、一方、１０質量％より多いと、アルミニウム材に対する耐焼付き性の点で、アルケニルコハク酸イミドの含有量に見合う効果が得られず、経済的に不利である。
【００３１】
本実施形態に係るグリ−ス組成物は、その性質を損ねることがない限り、さらに性能を向上させるために必要に応じて固体潤滑剤、極圧剤、酸化防止剤、油性剤、さび止め剤、粘度指数向上剤などの添加剤を含有させることができる。
【００３２】
固体潤滑剤としては具体的には例えば、黒鉛、カーボンブラック、窒化ホウ素、フッ化黒鉛、ポリテトラフロロエチレン、二硫化モリブデン、硫化アンチモン、アルカリ（土類）金属ホウ酸塩などが挙げられる。
【００３３】
酸化防止剤としては、具体的には、２、６−ジ−ｔ−ブチルフェノール、２、６−ジ−ｔ−ブチル−ｐ−クレゾールなどのフエノール系化合物；ジアルキルジフェニルアミン、フェニル−α−ナフチルアミン、ｐ−アルキルフェニル−α−ナフチルアミンなどのアミン系化合物；硫黄系化合物；フェノチアジン系化合物などが挙げられる。
【００３４】
極圧剤としては、具体的には、硫化油脂、硫化エステル、サルファイド、有機モリブデン化合物、りん酸エステル、亜りん酸エステル、酸性りん酸エスエル、チオフォスフェート、チオフォスファイトなどが挙げられる。
【００３５】
油性剤としては、具体的には、ラウリルアミン、ミリスチルアミン、パルミチルアミン、ステアリルアミン、オレイルアミンなどのアミン類；ラウリルアルコール、ミリスチルアルコール、パルミチルアルコール、ステアリルアルコール、オレイルアルコールなどの高級アルコール類；ラウリン酸、ミリスチン酸、パルミチン酸、ステアリン酸、オレイン酸などの高級脂肪酸類；ラウリン酸メチル、ミリスチン酸メチル、パルミチン酸メチル、ステアリン酸メチル、オレイン酸メチル、グリセリンモノオレート、グリセリンモノステアレートなどの脂肪酸エステル類；ラウリルアミド、ミリスチルアミド、パルミチルアミド、ステアリルアミド、オレイルアミドなどのアミド類；油脂などが挙げられる。
【００３６】
さび止め剤としては具体的には、金属石けん類；ソルビタン脂肪酸エステルなどの多価アルコール部分エステル類；アミン類；リン酸；リン酸塩などが挙げられる。
粘度指数向上剤としては具体的には、ポリメタクリレート、ポリイソブチレン、ポリスチレンなどが挙げられる。
【００３７】
本実施形態に係るグリース組成物の滴点は、好ましくは８０℃以上、より好ましくは１５０℃以上である。滴点が前記下限値未満であると恒温使用時にゲル状を保つことが出来ず、潤滑不良や周囲を汚染する場合がある。
【００３８】
本実施形態に係るグリース組成物は、部材の少なくとも１つがアルミニウム又は非鉄金属を有する潤滑部位の潤滑に好適に用いることができる。したがって、本実施形態に係るグリース組成物は、重量節減が重要となる輸送や構造物の分野において、非鉄金属用グリースとして非常に有用である。なお、本実施形態に係るグリース組成物が上記のような優れた効果を有する理由は、アルケニルコハク酸イミド化合物が非鉄金属に対して強く吸着し強固な油膜形成をすることにより潤滑性が著しく向上するためであると考えられる。
【００３９】
非鉄金属としては、アルミニウム、マグネシウム、銅、チタン、ニッケル、クロム亜鉛、すず、鉛及びチタン並びにこれらの合金から選ばれる少なくとも１種を好ましく用いることができる。これらの中でも、アルミニウム、マグネシウム、銅及びチタン並びにこれらの合金から選ばれる少なくとも１種であることがより好ましい。なお、これらの合金は、アルミニウムなどの金属を主成分とすることが好ましく、主成分以外の金属含有量が１０質量％未満、さらには２質量％未満であることが好ましい。
【００４０】
また、非鉄金属のビッカース硬さは１５０以下であることが好ましく、１００以下であることがより好ましい。
【実施例】
【００４１】
以下、実施例及び比較例に基づき本発明を更に具体的に説明するが、本発明は以下の実施例に何ら限定されるものではない。【００４２】
［実施例１〜１１、比較例１〜６］
実施例１〜１１及び比較例１〜６においては、それぞれ以下に示す潤滑油基油及び添加剤を用いて、表１〜３に示す組成を有するグリース組成物を調製した。なお、Ｃ１〜Ｃ４の窒素含有量及びホウ素含有量は、それぞれホウ素含有アルケニルコハク酸イミド全量を基準とした窒素及びホウ素の含有量を意味する。
＜潤滑油基油＞
Ａ１：ポリ−α−オレフィン（４０℃での動粘度が４７ｍｍ2／ｓ）
Ａ２：鉱油（４０℃における動粘度９５ｍｍ2／ｓの高度精製油）
Ａ３：ポリオールエステル油（４０℃における動粘度の３０ｍｍ2／ｓ）
＜増ちょう剤＞
Ｂ１：ウレア系増ちょう剤
Ｂ２：Ｃａ石けん
Ｂ３：Ｌｉ石けん
Ｂ４：Ｌｉ石けん複合石けん
＜アルケニルコハク酸イミド＞
Ｃ１：アルケニルコハク酸イミド（ポリブテニル基の重量平均分子量：１０００、窒素含有量：１．３％、ホウ素含有量：０％、化合物全体の数平均分子量：３０３０、化合物全体の重量平均分子量：４４９０）
Ｃ２：ホウ素含有アルケニルコハク酸イミド（ポリブテニル基の重量平均分子量：１３００、窒素含有量：１．６％、ホウ素含有量：０．４４％、化合物全体の数平均分子量：３０７０、化合物全体の重量平均分子量：４４３０）
Ｃ３：ホウ素含有アルケニルコハク酸イミド（ポリブテニル基の重量平均分子量：１０００、窒素含有量：２．３％、ホウ素含有量：１．９％、化合物全体の数平均分子量：３０１０、化合物全体の重量平均分子量：４１８０）
Ｃ４：ホウ素含有アルケニルコハク酸イミド（ポリブテニル基の重量平均分子量：２３００、窒素含有量：０．８８％、ホウ素含有量：０．２３％、化合物全体の数平均分子量：４９４０、化合物全体の重量平均分子量：８０４０）
＜その他の添加剤＞
Ｄ１：ラウリルアルコール
Ｄ２：グリセリンモノオレート
Ｄ３：ＴＣＰ（トリクレジルホスフェート）
Ｄ４：ＭｏＤＴＣ（モリブデンジチオカーバメート）【００４３】
実施例１〜１１及び比較例１〜６のグリース組成物の具体的な調整方法は以下の通りである。
まず、実施例１〜６、１０、１１及び比較例２においては、潤滑油基油Ａ１〜Ａ３のいずれかにジフェニルメタン４，４’−ジイソシアネートを加熱溶解させ、これにシクロヘキシルアミンを潤滑油基油Ａ１〜Ａ３のいずれかに加熱溶解させたものを加えた。生成したゲル状物質にアルケニルコハク酸イミドＣ１〜Ｃ４のいずれかを加え、攪拌した後にロールミルに通し、ウレア系グリース組成物を得た。
また、実施例７〜９においては、潤滑油基油Ａ１（ポリ−α−オレフィン）に、増ちょう剤Ｂ２、Ｂ３又はＢ４と、アルケニルコハク酸イミドＣ１とを加え、撹拌した後にロールミルに通し、石けん系のグリース組成物を得た。
また、比較例１においては、潤滑油基油Ａ１にジフェニルメタン４，４’−ジイソシアネートを加熱溶解させ、これにシクロヘキシルアミンを潤滑油基油Ａ１〜Ａ３のいずれかに加熱溶解させたものを加えた。生成したゲル状物質を攪拌した後、ロールミルに通し、ウレア系グリース組成物を得た。
また、比較例３〜６においては、潤滑油基油Ａ１にジフェニルメタン４，４’−ジイソシアネートを加熱溶解させ、これにシクロヘキシルアミンを潤滑油基油Ａ１に加熱溶解させたものを加えた。生成したゲル状物質にその他の添加剤Ｄ１〜Ｄ４のいずれかを加え、攪拌した後にロールミルに通し、ウレア系グリース組成物を得た。なお、本実施例のウレア系グリース組成物の滴点は２５０℃以上であった。【００４４】
［ＳＲＶ振動摩擦摩耗試験Ｉ］
実施例１〜１１及び比較例１〜６のグリース組成物に対して、ＳＲＶ摩擦摩耗試験を下記の条件で実施し、ＳＲＶ試験焼付き荷重（Ｎ）を測定した。
＜試験条件＞
試験片：１０ｍｍφ鋼球（ＳＵＪ２）/アルミニウム合金板（ＡＤＣ１２）
油温：２５℃
ストローク：２ｍｍ
振動数：３０Ｈｚ
時間：１０分
ＡＳＴＭ  Ｄ５７０６−９７（Ｓｔａｎｄａｒｄ  Ｔｅｓｔ  Ｍｅｔｈｏｄ  ｆｏｒ  Ｄｅｔｅｒｍｉｎｉｎｇ  Ｅｘｔｒｅａｍ  Ｐｒｅｓｓｕｒｅ  Ｐｒｏｐｅｒｔｉｅｓ  ｏｆ  Ｌｕｂｒｉｃａｔｉｎｇ  ｇｒｅａｓｅｓ  Ｕｓｉｎｇ  Ａ  Ｈｉｇｈ−Ｆｒｅｑｕｅｎｃｙ，  Ｌｉｎｅｒａ−Ｏｓｃｉｌｌａｔｉｏｎ  （ＳＲＶ）  Ｔｅｓｔ  Ｍａｃｈｉｎｅ）に準拠し、１０分の摺動試験の間に摩擦係数が０．２を超えたときの荷重を焼き付き荷重（Ｎ）と判断した。
得られた結果を表１〜３に示す。【００４５】
【表１】
2012133345.tif 000004
【００４６】
【表２】
2012133345.tif 000005
【００４７】
【表３】
2012133345.tif 000006
【００４８】
表１、２に示した結果から、実施例１〜１１のグリース組成物は、鉄−アルミニウム合金の摺動における焼付き荷重が高く、鉄及びアルミニウム合金の摩擦摩耗を低くするグリース組成物であることが分かる。
これに対して、表３に示した結果から、アルケニルコハク酸イミドを添加していない比較例１、２のグリース組成物は、鉄−アルミニウム合金の摺動に対する摩耗低減効果が不十分であることが分かる。また、比較例４〜５のグリース組成物は、非鉄金属の耐摩耗性に効果があるラウリルアルコール又はグリセリンモノオレートを含有するものであるにも関わらず、高荷重における鉄−アルミニウム合金の摺動には摩耗低減効果が不十分である。
また、比較例６〜７のグリース組成物は、鉄材どうしの極圧下で焼付き防止効果のあるトリクレジルホスフェート（ＴＣＰ）又は有機モリブデン化合物（ＭｏＤＴＣ）を含有するものであるにも関わらず、比較例１、２のグリース組成物と同様に鉄−アルミニウム合金の摺動に対する摩耗低減効果が不十分であることが分かる。
この結果は、ラウリルアルコール、グリセリンモノオレート、ＴＣＰ又はＭｏＤＴＣを用いても、アルミニウム材に対して化学反応による表面改質がなされず、かじり（焼付き）防止効果が得られないことを支持するものである。【００４９】
［実施例１２〜１７、比較例７〜９］
実施例１２〜１７及び比較例７〜９においては、それぞれ上記の潤滑油基油Ａ１〜Ａ３及び添加剤Ｂ１、Ｃ１、Ｃ２、Ｄ１、Ｄ３を用いて、表４、５に示す組成を有するグリース組成物を調製した。【００５０】
実施例１２〜１７及び比較例７〜９のグリース組成物の具体的な調整方法は以下の通りである。
まず、実施例１２〜１７においては、潤滑油基油Ａ１〜Ａ３のいずれかにジフェニルメタン４，４’−ジイソシアネートを加熱溶解させ、これにシクロヘキシルアミンを潤滑油基油Ａ１〜Ａ３のいずれかに加熱溶解させたものを加えた。生成したゲル状物質にアルケニルコハク酸イミドＣ１、Ｃ２のいずれかを加え、攪拌した後にロールミルに通し、ウレア系グリース組成物を得た。
また、比較例７においては、潤滑油基油Ａ１にジフェニルメタン４，４’−ジイソシアネートを加熱溶解させ、これにシクロヘキシルアミンを潤滑油基油Ａ１〜Ａ３のいずれかに加熱溶解させたものを加えた。生成したゲル状物質を攪拌した後、ロールミルに通し、ウレア系グリース組成物を得た。
また、比較例８、９においては、潤滑油基油Ａ１にジフェニルメタン４，４’−ジイソシアネートを加熱溶解させ、これにシクロヘキシルアミンを潤滑油基油Ａ１に加熱溶解させたものを加えた。生成したゲル状物質にその他の添加剤Ｄ１〜Ｄ４のいずれかを加え、攪拌した後にロールミルに通し、ウレア系グリース組成物を得た。【００５１】
［ＳＲＶ振動摩擦摩耗試験ＩＩ］
実施例１２〜１７及び比較例７〜９のグリース組成物に対して、試験片のうちアルミニウム合金板（ＡＤＣ１２）をマグネシウム合金板（ＡＺ３１）に変更したこと以外は上記のＳＲＶ振動摩擦摩耗試験Ｉと同様にして、ＳＲＶ摩擦摩耗試験を実施し、ＳＲＶ試験焼付き荷重（Ｎ）を測定した。得られた結果を表４、５に示す。【００５２】
【表４】
2012133345.tif 000007
【００５３】
【表５】
2012133345.tif 000008
【００５４】
表４に示した結果から、実施例１２〜１７のグリース組成物は、鉄−マグネシウム合金の摺動における焼付き荷重が高く、鉄及びマグネシウム合金の摩擦摩耗を低くするグリース組成物であることが分かる。
これに対して、表５に示した結果から、アルケニルコハク酸イミドを添加していない比較例７のグリース組成物は、鉄−マグネシウム合金の摺動に対する摩耗低減効果が不十分であることが分かる。また、比較例８、９のグリース組成物は、非鉄金属に摩耗防止効果のあるラウリルアルコール又は、鉄材どうしの極圧下で焼付き防止効果のあるトリクレジルホスフェート（ＴＣＰ）を含有するものであるにも関わらず、比較例７のグリース組成物と同様に鉄−マグネシウム合金の摺動に対する摩耗低減効果が不十分であることが分かる。この結果は、ラウリルアルコールやＴＣＰを用いても、マグネシウム、マグネシウム合金等のマグネシウム材に対して化学反応による表面改質がなされず、かじり（焼付き）防止効果が得られないことを支持するものである。【００５５】
［実施例１８、比較例１０］
実施例１８及び比較例１０においては、それぞれ上記の潤滑油基油Ａ１及び添加剤Ｂ１、Ｃ１を用いて、表６に示す組成を有するグリース組成物を調製した。【００５６】
実施例１８及び比較例１０のグリース組成物の具体的な調整方法は以下の通りである。
まず、実施例１８においては、潤滑油基油Ａ１にジフェニルメタン４，４’−ジイソシアネートを加熱溶解させ、これにシクロヘキシルアミンを潤滑油基油Ａ１に加熱溶解させたものを加えた。生成したゲル状物質にアルケニルコハク酸イミドＣ１を加え、攪拌した後にロールミルに通し、ウレア系グリース組成物を得た。
また、比較例１０においては、潤滑油基油Ａ１にジフェニルメタン４，４’−ジイソシアネートを加熱溶解させ、これにシクロヘキシルアミンを潤滑油基油Ａ１に加熱溶解させたものを加えた。生成したゲル状物質を攪拌した後、ロールミルに通し、ウレア系グリース組成物を得た。【００５７】
［ＳＲＶ振動摩擦摩耗試験ＩＩＩ］
実施例１８及び比較例１０のグリース組成物に対して、試験片のうちアルミニウム合金板（ＡＤＣ１２）を銅合金板（Ｃ３６０４材）に変更したこと以外は上記のＳＲＶ振動摩擦摩耗試験Ｉと同様にして、ＳＲＶ摩擦摩耗試験を実施し、ＳＲＶ試験焼付き荷重（Ｎ）を測定した。得られた結果を表６に示す。【００５８】
【表６】
2012133345.tif 000009
【００５９】
表６に示した結果から、実施例１８のグリース組成物は、鉄−銅合金の摺動における焼付き荷重が高く、鉄及び銅合金の摩擦摩耗を低くするグリース組成物であることが分かる。
これに対して、表６に示した結果から、アルケニルコハク酸イミドを添加していない比較例１０のグリース組成物は、鉄−銅合金の摺動に対する摩耗低減効果が不十分であることが分かる。
【国際調査報告】
2012133345.tif 000010
2012133345.tif 000011